"ポリイミドAと、有機化層状珪酸塩Bと、を含むポリイミド樹脂組成物であって、前記ポリイミドAは、テトラカルボン酸二無水物と下記式1で表されるジアミンとを重合することにより得られる共重合体であり、前記有機化層状珪酸塩Bは、交換性陽イオンの一部が有機オニウムイオンにより置換された層状珪酸塩である、ポリイミド樹脂組成物。前記有機オニウムイオンは、ヘテロ原子を含まない炭化水素基のみを置換基として有する有機オニウムイオンである、請求項1記載のポリイミド樹脂組成物。前記炭化水素基はアルキル基である、請求項2記載のポリイミド樹脂組成物。前記有機化層状珪酸塩Bは、イオン交換容量50~130ミリグラム当量/100gの層状珪酸塩の交換性陽イオンの50~90ミリグラム当量/100gが有機オニウムイオンにより置換された層状珪酸塩である、請求項1~3のいずれか1項記載のポリイミド樹脂組成物。請求項1~4のいずれか1項記載のポリイミド樹脂組成物を含むポリイミド系複合フィルム。全光線透過率が85以上、ヘイズ値が3以下である、請求項5記載のポリイミド系複合フィルム。しかしながら、特許文献1~4に開示されたポリイミド系複合材料又はフィルムは、透明性、寸法安定性のバランスの観点から、未だ改良の余地がある。また、層状珪酸塩を無色透明なポリイミドに多量に添加すると、寸法安定性は向上するが、層状珪酸塩同士の凝集が起こり易くなり、透明性が悪化するという問題がある。上記事情に鑑み、本発明は、透明性及び寸法安定性のバランスに優れたポリイミド樹脂組成物、及びそれを含むポリイミド系複合フィルムを提供することを目的とする。本発明者は上記課題を解決するために鋭意検討した結果、ポリイミドと、有機化層状珪酸塩、を含むポリイミド樹脂組成物であって、前記ポリイミドAは、テトラカルボン酸二無水物と特定の構造を有するジアミンとを重合することにより得られる重合体であり、さらに、前記有機化層状珪酸塩Bとして、交換性陽イオンの一部が有機オニウムイオンにより置換された層状珪酸塩を用いることにより、透明性及び寸法安定性のバランスに優れたポリイミド樹脂組成物、及びポリイミド系複合フィルムが得られることを見出した。すなわち本発明は、以下のとおりである。[1]ポリイミドAと、有機化層状珪酸塩Bと、を含むポリイミド樹脂組成物であって、前記ポリイミドAは、テトラカルボン酸二無水物と下記式1で表されるジアミンとを重合することにより得られる共重合体であり、前記有機化層状珪酸塩Bは、交換性陽イオンの一部が有機オニウムイオンにより置換された層状珪酸塩である、ポリイミド樹脂組成物。[2]前記有機オニウムイオンは、ヘテロ原子を含まない炭化水素基のみを置換基として有する有機オニウムイオンである、上記[1]記載のポリイミド樹脂組成物。[3]前記炭化水素基はアルキル基である、上記[2]記載のポリイミド樹脂組成物。[4]前記有機化層状珪酸塩Bは、イオン交換容量50~130ミリグラム当量/100gの層状珪酸塩の交換性陽イオンの50~90ミリグラム当量/100gが有機オニウムイオンにより置換された層状珪酸塩である、上記[1]~[3]のいずれか記載のポリイミド樹脂組成物。[5]上記[1]~[4]のいずれか記載のポリイミド樹脂組成物を含むポリイミド系複合フィルム。[6]全光線透過率が85以上、ヘイズ値が3以下である、上記[5]記載のポリイミド系複合フィルム。本発明により、無色透明性及び寸法安定性のバランスに優れたポリイミド樹脂組成物、及びそれを含むポリイミド系複合フィルムを提供することができる。以下、本発明を実施するための形態以下、単に本実施形態という。について詳細に説明する。ただし、本発明は下記本実施形態に限定されるものではなく、本発明の要旨を逸脱しない範囲で様々な変形が可能である。本実施形態のポリイミド樹脂組成物は、ポリイミドAと、有機化層状珪酸塩Bと、を含むポリイミド樹脂組成物であって、前記ポリイミドAは、テトラカルボン酸二無水物と下記式1で表されるイソホロンジアミンとを重合することにより得られる重合体であり、前記有機化層状珪酸塩Bは、交換性陽イオンの一部が有機オニウムイオンにより置換された層状珪酸塩である。[ポリイミドA]本実施形態におけるポリイミドは、テトラカルボン酸二無水物と特定の構造を有するジアミン化合物を必須成分として用いて、公知の溶液重合方法により縮重合してイミド化することにより得ることができる。本実施形態においては、ポリイミドを構成するジアミンとして、上記式1で表されるイソホロンジアミンを必須成分として用いる。本実施形態におけるポリイミド樹脂組成物は、イソホロンジアミンとテトラカルボン酸二無水物とを重合することにより得られるポリイミドと、後述する有機オニウムイオンにより処理された層状珪酸塩を含むことにより、層状珪酸塩の分散性や、樹脂組成物の光学特性を損なうことなく、寸法安定性を向上させることが可能となる。テトラカルボン酸二無水物としては、脂肪族化合物、芳香族化合物のいずれも用いることができるが、これらの化合物から得られるポリイミドにより良好な無色透明性を付与する観点から、脂肪族化合物であることが好ましい。ここで、上記脂肪族化合物には、脂環構造を有するものも含まれる。脂肪族テトラカルボン酸二無水物としては、特に限定されないが、例えば、1,2,3,4-ブタンテトラカルボン酸二無水物、1,2,3,4-シクロブタンテトラカルボン酸二無水物、1,2,3,4-シクロペンタンテトラカルボン酸二無水物、1,2,4,5-シクロヘキサンテトラカルボン酸二無水物、3,4,3’,4’-ビシクロヘキシルテトラカルボン酸二無水物、ビシクロ[2,2,1]ヘプタン-2,3,5,6-テトラカルボン酸二無水物、2,3,4,5-テトラヒドロフランテトラカルボン酸二無水物、ビシクロ[2,2,2]-オクト-7-エン-2,3,5,6-テトラカルボン酸二無水物、ビシクロ[2,2,2]-オクタン-2,3,5,6-テトラカルボン酸二無水物等が挙げられる。上記の中でも、耐熱性、透明性及び入手の容易さの観点から、1,2,3,4-ブタンテトラカルボン酸二無水物、1,2,3,4-シクロブタンテトラカルボン酸二無水物、1,2,3,4-シクロペンタンテトラカルボン酸二無水物、1,2,4,5-シクロヘキサンテトラカルボン酸二無水物、3,4,3’,4’-ビシクロヘキシルテトラカルボン酸二無水物、ビシクロ[2,2,2]-オクタン-2,3,5,6-テトラカルボン酸二無水物が好ましい。上記脂肪族テトラカルボン酸二無水物は、単独で用いても2種以上を併用してもよい。芳香族テトラカルボン酸二無水物としては、特に限定されないが、例えば、ピロメリット酸二無水物、3,3’,4,4’-ビフェニルテトラカルボン酸二無水物、3,3’,4,4’-ベンゾフェノンテトラカルボン酸二無水物、4,4’-オキシジフタル酸無水物、3,3’,4,4’-ジフェニルスルホンテトラカルボン酸二無水物、2,2’-ビス[4-3,4-ジカルボキシフェノキシフェニル]プロパン二無水物、4,4’ヘキサフルオロイソプロピリデンジフタル酸無水物等が挙げられる。上記の中でも、耐熱性、透明性及び入手の容易さの観点から、3,3’,4,4’-ビフェニルテトラカルボン酸二無水物、4,4’-オキシジフタル酸無水物、2,2‘-ビス[4-3,4-ジカルボキシフェノキシフェニル]プロパン二無水物、4,4’ヘキサフルオロイソプロピリデンジフタル酸無水物が好ましい。本実施形態においては、ジアミン化合物として、イソホロンジアミンに加えて、必要に応じて芳香族ジアミン化合物、脂肪族ジアミン化合物等のその他のジアミン化合物を用いて重合を行ってもよい。その他のジアミン化合物としては、得られるポリイミドにより良好な無色透明性を付与する観点から、脂肪族ジアミン化合物を用いることが好ましい。ここで、上記脂肪族ジアミン化合物には、脂環構造を有するものも含まれる。脂肪族ジアミン化合物としては、特に限定されないが、例えば、4,4’-ジアミノジシクロヘキシルメタン、4,4’-メチレンビス2-メチルシクロヘキシルアミン、34,89,-ビスアミノメチルトリシクロ[5,2,1,026]デカン、2,56-ビスアミノメチルビシクロ[2,2,1]ヘプタン、1,3-ビスアミノメチルシクロヘキサン、1,3-ジアミノシクロヘキサン、1,4-ジアミノシクロヘキサン、メタキシリレンジアミン、パラキシリレンジアミン、1,2-ジアミノエタン、1,4-ジアミノブタン、1,5-ジアミノペンタン、1,6-ジアミノヘキサン、1,8-ジアミノオクタン等が挙げられる。上記の中でも、耐熱性及び透明性の観点から、4,4’-ジアミノジシクロヘキシルメタン、4,4’-メチレンビス2-メチルシクロヘキシルアミン、34,89,-ビスアミノメチルトリシクロ[5,2,1,026]デカン、2,56-ビスアミノメチルビシクロ[2,2,1]ヘプタン、1,3-ビスアミノメチルシクロヘキサン、1,3-ジアミノシクロヘキサン、1,4-ジアミノシクロヘキサンが好ましい。上記脂肪族ジアミン化合物は、単独で用いても2種以上を併用してもよい。芳香族ジアミン化合物としては、特に限定されないが、例えば、p-フェニレンジアミン、m-フェニレンジアミン、2,4-ジアミノトルエン、4,4’-ジアミノビフェニル、4,4’-ジアミノ-2,2’-ビストリフルオロメチルビフェニル、3,3’-ジアミノジフェニルスルフォン、4,4’-ジアミノジフェニルスルフォン、4,4’-ジアミノジフェニルスルフィド、4,4’-ジアミノジフェニルメタン、4,4’-ジアミノジフェニルエーテル、3,4’-ジアミノジフェニルエーテル、3,3’-ジアミノジフェニルエーテル、1,4-ビス4-アミノフェノキシベンゼン、1,3-ビス4-アミノフェノキシベンゼン、1,3-ビス3-アミノフェノキシベンゼン、4,4’-ビス4-アミノフェノキシビフェニル、ビス[4-4-アミノフェノキシフェニル]スルフォン、ビス[4-3-アミノフェノキシフェニル]スルフォン、2,2-ビス[4-4-アミノフェノキシフェニル]プロパン、2,2-ビス[4-4-アミノフェノキシフェニル]ヘキサフルオロプロパン等が挙げられる。本実施形態において2種以上のテトラカルボン酸二無水物、又はイソホロンジアミンに加えて、その他のジアミン化合物を用いる場合、それらテトラカルボン酸二無水物とジアミン化合物のうち少なくとも一方が脂肪族化合物であることが好ましい。本実施形態においては、原料として、1芳香族テトラカルボン酸無水物とイソホロンジアミンと、必要に応じて脂肪族ジアミン化合物、2脂肪族テトラカルボン酸二無水物とイソホロンジアミンと、必要に応じて脂肪族若しくは芳香族ジアミン化合物、の組み合わせを少なくとも用いることが好ましい。また、芳香族テトラカルボン酸二無水物と芳香族ジアミン化合物を併用する場合、透明性の観点から、ポリイミド中に、芳香族テトラカルボン酸二無水物と芳香族ジアミン化合物の連鎖構造が極力存在しないことが好ましく、全く存在しないことがより好ましい。[有機化層状珪酸塩B]本実施形態における有機化層状珪酸塩Bとしては、層状珪酸塩中の交換性陽イオンの一部が有機オニウムイオンにより置換された層状珪酸塩を用いる。中でも、有機化層状珪酸塩Bとしては、イオン交換容量50~130ミリグラム当量/100gの層状珪酸塩の交換性陽イオンの50~90ミリグラム当量/100gが有機オニウムイオンにより置換された層状珪酸塩であることが好ましい。層状珪酸塩としては、特に限定されず、例えば、モンモリロナイト、ヘクトライト、サポナイト、バイデライト、スティブンサイト、及びノントロナイト等のスメクタイト系粘土鉱物、膨潤性マイカ、バーミキュライト、ハロイサイト等が挙げられる。上記の中でも、溶媒中での膨潤性に優れることから、モンモリロナイト、ヘクトライト、サポナイト、膨潤性マイカ、及びバーミキュライトからなる群より選択される少なくとも1種が好適に用いられる。これらの層状珪酸塩は、単独で用いてもよく、2種以上を併用してもよい。層状珪酸塩のイオン交換容量としては、50~130ミリグラム当量/100gであることが好ましく、より好ましくは80~120ミリグラム当量/100g、さらに好ましくは100~105ミリグラム当量/100gである。イオン交換容量が50ミリグラム当量/100g未満であると、カチオン交換により層状珪酸塩の結晶層間にインターカレートされるカチオン性物質の量が少なくなるために、結晶層間が十分に有機化されないことがある。一方、イオン交換容量が130ミリグラム当量/100gを超えると、層状珪酸塩の結晶層間の結合力が強固になりすぎて、結晶薄片が剥離し難くなることがある。層状珪酸塩のイオン交換容量は、メチレンブルーの吸着量により測定することができる。具体的には、イオン交換する前の状態の層状珪酸塩を秤量し、1分散液を作製した後、メチレンブルーで滴定を行い、滴定に要するメチレンブルー量と、使用した層状珪酸塩の量から、メチレンブルーの吸着量を算出することができる。本実施形態における有機化層状珪酸塩Bは、上記層状珪酸塩を有機オニウムイオンで処理イオン交換したものである。有機オニウムイオンとしては、特に限定されないが、ポリイミドとの相溶性が向上し、得られるポリイミド系複合フィルムの光学特性がより良好となる傾向にあるため、ヘテロ原子を含まない炭化水素基のみを置換基として有する有機オニウムイオンであることが好ましく、ヘテロ原子を含まない炭化水素基のみを置換基として有する4級アンモニウムイオンであることがより好ましい。また、上記炭化水素基としては、特に限定されず、アルキル基、フェニル基等から選ばれる1種以上の基が挙げられ、中でも、ポリイミドとの相溶性が向上し、得られるポリイミド系複合フィルムの光学特性がより良好となる傾向にあるため、アルキル基が好ましい。有機オニウムイオンは、ヘテロ原子を含まないアルキル基のみを置換基として有するアルキル4級アンモニウムイオンであることが特に好ましい。有機オニウムイオンを生じる有機オニウム塩としては、例えば、4級アンモニウム塩、4級ホスホニウム塩、イミダゾリウム塩等が挙げられるが、着色を可能な限り抑制する観点から、4級アンモニウム塩が好ましい。上記有機オニウム塩は、単独で用いても、2種以上を併用してもよい。4級アンモニウム塩としては、特に限定されず、例えば、トリメチルアルキルアンモニウム塩、トリエチルアルキルアンモニウム塩、トリブチルアルキルアンモニウム塩、トリオクチルアルキルアンモニウム塩、ジメチルジアルキルアンモニウム塩、ジブチルジアルキルアンモニウム塩、トリアルキルメチルアンモニウム塩、トリアルキルエチルアンモニウム塩、トリアルキルブチルアンモニウム塩等のアルキル4級アンモニウム塩;メチルベンジルジアルキルアンモニウム塩、ジベンジルジアルキルアンモニウム塩、トリメチルフェニルアンモニウム等の芳香族アミン由来の4級アンモニウム塩等の芳香環を有する4級アンモニウム塩;ポリエチレングリコール鎖を2つ有するジアルキル4級アンモニウム塩、ポリプロピレングリコール鎖を2つ有するジアルキル4級アンモニウム塩、ポリエチレングリコール鎖を1つ有するトリアルキル4級アンモニウム塩、ポリプロピレングリコール鎖を1つ有するトリアルキル4級アンモニウム塩等のヘテロ原子を含む鎖を有する4級アンモニウム塩、が挙げられる。上記の中でも、層状珪酸塩の分散性向上の観点から、ラウリルトリメチルアンモニウム塩、ステアリルトリメチルアンモニウム塩、トリオクチルメチルアンモニウム塩、ジステアリルジメチルアンモニウム塩、ジ硬化牛脂ジメチルアンモニウム塩、ジステアリルジベンジルアンモニウム塩、N-ポリオキシエチレン-N-ラウリル-N,N-ジメチルアンモニウム塩がより好ましい。これらの4級アンモニウム塩は、単独で用いられてもよく、2種以上が併用されてもよい。4級ホスホニウム塩としては特に限定されず、例えば、ドデシルトリフェニルホスホニウム塩、メチルトリフェニルホスホニウム塩、ラウリルトリメチルホスホニウム塩、ステアリルトリメチルホスホニウム塩、トリオクチルホスホニウム塩、ジステアリルジメチルホスホニウム塩、ジステアリルジベンジルホスホニウム塩等が挙げられる。イミダゾリウム塩としては特に限定されず、例えば、ジメチルブチルイミダゾリウム塩、ジメチルオクチルイミダゾリウム塩、ジメチルデシルイミダゾリウム塩、ジメチルドデシルイミダゾリウム塩、ジメチルヘキサデシルイミダゾリウム塩等が挙げられる。これらのホスホニウム塩、イミダゾリウム塩は、それぞれ単独で用いても、1種のみが4級アンモニウム塩と併用されてもよく、2種以上が併用されてもよい。本実施形態の有機化層状珪酸塩Bは、層状珪酸塩中に存在する交換性陽イオンの50~90ミリグラム当量/100gが有機オニウムイオンにより置換されていることが好ましい。即ち、交換性陽イオンに対する有機オニウムイオンの置換率が50~90に調整されていることが好ましい。ここで、交換性陽イオンに対する有機オニウムイオンの置換率が50ミリグラム当量/100g未満であると、有機化層状珪酸塩の分散性が低下する傾向にあり、90ミリグラム当量/100gを超えると、有機オニウムイオンが分解して耐熱性の低下を招くおそれがある。また、本実施形態の樹脂組成物をフィルムとして用いる場合、交換性陽イオンに対する有機オニウムイオンの置換率が50ミリグラム当量/100g未満であると、有機化層状珪酸塩の分散性が低下し、有機化層状珪酸塩の凝集体の影響でフィルムの光学特性が低下するおそれがある。一方、90ミリグラム当量/100gを超えると、樹脂組成物をフィルム状にした後、加熱により溶媒を除去する乾燥工程において、有機オニウムイオンの熱分解が起こりやすくなり、光学特性の悪化を招くおそれがある。交換性陽イオンに対する有機オニウムイオンの置換率を50~90ミリグラム当量/100gの範囲に調整する方法としては、交換性陽イオン量に、意図的に有機オニウム塩の添加量を調整することで、任意の置換率にする方法等が挙げられる。有機オニウム塩により層状珪酸塩の陽イオンを有機オニウムイオンに置換する処理としては、例えば、水中に分散した層状珪酸塩をイオン交換することにより行うことができる。本実施形態の有機化層状珪酸塩Bは、シランカップリング剤で処理されていてもよい。有機化層状珪酸塩がシランカップリング剤で処理されている場合、有機化層状珪酸塩と樹脂との相溶性が向上し、樹脂中に有機化層状珪酸塩を多量に配合した場合でも層状珪酸塩同士の凝集を抑制することができる。その結果、得られるフィルムに、良好な透明性を維持した状態で、優れた寸法安定性を付与することが可能となる。シランカップリング剤としては、特に限定されないが、例えば、N-フェニル-3-アミノプロピルトリメトキシシラン、3-アミノプロピルトリメトキシシラン、3-アミノプロピルトリエトシシシラン、3-2-アミノエチルアミノプロピルトリメトキシシラン、3-2-アミノエチルアミノプロピルメチルジメトキシシラン、3-2-アミノエチルアミノプロピルトリエトキシシラン等のアミノシラン、ビニルトリメトキシシラン、ビニルトリエトキシシラン、ビニルトリアセトキシシラン等のビニルシラン、3-メタクリロキシプロピルトリメトキシシラン、3-メタクリロキシプロピルメチルジメトキシシラン等のメタクリルシラン、3-メルカプトプロピルトリメトキシシラン、3-メルカプトプロピルメチルジメトシシシラン、3-メルカプトプロピルエトキシシラン等のメルカプトシラン、3-グルシドキシプロピルトリメトキシシラン、3-グリシドキシプロピルメチルジメトキシシラン、3-グリシドキシプロピルトリエトキシシラン、3-グリシドキシプロピルメチルジエトキシシラン等のエポキシシラン、3-ウレイドプロピルトリエトキシシラン等のウレイドシラン、3-イソシアネートプロピルトリメトキシシラン、3-イソシアネートプロピルトリエトキシシラン等のイソシアネートシラン、メチルトリメトキシシラン、ジメチルジメトキシシラン、トリメチルメトキシシラン、エチルトリメトキシシラン、n-プロピルトリメトキシシラン、イソプロピルジメトキシシラン、イソブチルトリメトキシシラン、シクロヘキシルメチルジメトキシシラン、フェニルトリメトキシシラン等のアルキルシラン等が挙げられる。有機化層状珪酸塩をシランカップリング剤で処理する方法としては、例えば、有機化層状珪酸塩が分散している溶液中で処理する湿式法、有機化層状珪酸塩を粉体のまま直接処理する乾式法、有機化層状珪酸塩が樹脂中に分散している樹脂組成物中で処理するインテグラルブレンド法が挙げられる。上記の中でも、シランカップリング剤による有機化層状珪酸塩の凝集を抑える観点から、有機化層状珪酸塩がよく分散している状態で処理できる湿式法、インテグラルブレンド法が好ましく、湿式法ではシランカップリング剤で処理後、有機化層状珪酸塩を溶液から単離することなく、溶液に分散したまま樹脂中に配合するのが好ましい。シランカップリング剤の添加量は、有機化層状珪酸塩に対して、好ましくは0.5~10重量であり、より好ましくは1~5重量である。シランカップリング剤の添加量が、0.5重量以上であると、有機化層状珪酸塩と樹脂との相溶性が向上し、有機化層状珪酸塩同士の凝集が抑えられる傾向にあり、10重量以下であると、シランカップリング剤による有機化層状珪酸塩同士の結合が起こり難くなる傾向にある。本実施形態のポリイミド樹脂組成物は、上記有機化層状珪酸塩Bを溶媒に分散させた溶液と、上記ポリイミドAを含む溶液とを混合して、B成分をA成分中に分散させることにより得ることができる。ここで、有機化層状珪酸塩BはポリイミドA中に高度に分散していることが、寸法安定性及び透明性の観点から好ましい。ここで、高度にとは電子顕微鏡観察によりクレイの凝集がなく、デラミ及び分散が確認できる状態のことを言う。上記有機化層状珪酸塩Bが分散した溶液、及びポリイミドA溶液に用いられる溶媒としては、例えば、N-N’-ジメチルホルムアミド、N-N’-ジメチルアセトアミド、N-メチル-2-ピロリドン等のアミド類;γ-ブチロラクトン、γ-バレロラクトン、δ-バレロラクトン等のラクトン類;エチレンカーボネート、プロピレンカーボネート等のカーボネート類;モノグライム、ジグライム、トリグライム、テトラグライム等のグライム類;及びジメチルスルホキシド等の非プロトン性極性溶媒類が挙げられるポリイミド樹脂組成物中における有機化層状珪酸塩Bの配合量は、ポリイミドA100重量部に対して、20重量部超であることが好ましく、より好ましくは20重量部を超えて250重量部以下、さらに好ましくは20重量部を超えて200重量部以下である。B成分の配合量が20重量部以下であると、熱線膨張率が悪化したり、水蒸気透過率が低下する傾向にあり、250重量部を超えると、光学特性が悪化したり、フィルム化が困難となり、フィルムが得られない場合がある。また、本実施形態のポリイミド樹脂組成物中には、上記A、B成分の他に、コロイダルシリカ、コロイダルアルミナ等の無機充填材を、B成分の分散に影響しない範囲の量でさらに添加してもよい。本実施形態のポリイミド系複合フィルムは、上記ポリイミド樹脂組成物を用いて製造することができる。ポリイミド系複合フィルムの製造方法としては、例えば、上記混合溶液を支持体上に塗布して乾燥させた後、これを支持体から剥離して高温で加熱してフィルム化する方法;支持体が金属製等の耐熱性に優れるものである場合、混合溶液の塗布、加熱して乾燥を支持体上で行った後、これを剥離する方法等が挙げられる。混合溶液を加熱することにより有機溶媒を除去する方法は特に限定されず、公知の方法を採用することができる。加熱の方法としては、例えば、熱風、赤外線、遠赤外線、輻射、電気ヒーター等で行うことが挙げられる。また、加熱温度は、200~400°Cが好ましく、300~350°Cがより好ましい。本実施形態に係るポリイミド系複合フィルムは、フレキシブル有機ELディスプレイ、フレキシブルプリント基板、フィルム型太陽電池、電子ペーパー等の各種フレキシブルデバイスの基板等として好適に用いることができる。また、フレキシブルプリント基板等の材料として、フレキシブル銅張積層板CCL等のような積層体とすることもできる。また、上述のようにして得られたフィルムをさらに延伸することで、より熱膨張率が低く、透明性の高い複合フィルムを得ることができる。また、有機化層状珪酸塩Bがフィルム面内方向に配向するため、より高度な水蒸気バリア性が得られる傾向にある。ここで用いられる延伸方法としては特に制限されないが、樹脂組成物に含まれる溶媒を残存させて低温で行ってもよいし、樹脂組成物のガラス転移点以上の高温で行ってもよい。また一軸延伸、同時二軸延伸、逐次二軸延伸、ゾーン延伸等のいずれでもよいが、同時又は逐次二軸延伸が好ましい。高温で延伸を行う場合には、窒素等の不活性ガス雰囲気下で行うことが好ましい。延伸倍率としては、1.1倍から10倍が好ましい。本実施形態のポリイミド系複合フィルムの膜厚は、好ましくは1μm以上250μm以下、より好ましくは5μm以上200μm以下、更に好ましくは10μm以上150μm以下である。膜厚が1μm未満であると、ハンドリング性が低下する傾向にあり、250μmを超えると、デバイスの軽薄短小に寄与しなくなる傾向にある。本実施形態のポリイミド系複合フィルムの熱線膨張率は、好ましくは30ppm/°C以下、より好ましくは20ppm/°C以下、更に好ましくは15ppm/°C以下である。本実施形態のポリイミド系複合フィルムの全光線透過率は、好ましくは85以上、より好ましくは88以上、更に好ましくは90以上である。また、ポリイミド系複合フィルムのヘイズ値は、好ましくは3以下、より好ましくは1以下である。ここで、全光線透過率及びヘイズ値は、以下の実施例に記載された方法に従って測定することができる。以下に実施例を示して、本実施形態をより詳細に説明するが、本実施形態は以下に記載の実施例によって限定されるものではない。[測定方法]本実施例における物性の測定方法及び測定条件は以下の通りである。[イオン交換容量]層状珪酸塩のイオン交換容量は、メチレンブルーの吸着量により測定した。イオン交換する前の状態の層状珪酸塩を秤量し、1分散液を作製した後、メチレンブルーで滴定を行い、滴定に要するメチレンブルー量と、使用した層状珪酸塩の量から、メチレンブルーの吸着量を算出した。[イオン交換率]有機オニウムイオンによるイオン交換率は、SIIナノテクノロジー製TG/DTA6200を用い、空気雰囲気下、昇温速度10°C/分で計測し、有機成分の減少率を求めることにより測定した。[厚み]複合フィルムの厚みは、ミツトヨ製ダイヤルゲージにより測定した。フィルムの任意の箇所の5点平均を複合フィルムの厚みとした。[全光線透過率]東京電色製TC-H3DPKを用いて3点測定し平均値を求めた。[ヘイズ値]東京電色製TC-H3DPKを用いて3点測定し平均値を求めた。[熱線膨張率CTE]SIIナノテクノロジー製TMA/SS6100を用い、窒素雰囲気下、荷重100mN、昇温速度5°C/分で測定し、100°Cから200°Cの平均値を求めた。[実施例1]1合成スメクタイトSTN溶液の調製500mLの容器に67ミリグラム当量/100gイオン交換された合成スメクタイトコープケミカル製、商品名STN有機物量26.1重量部、有機化前のイオン交換容量101ミリグラム等量/100g、有機化処理に用いた有機オニウムイオン:トリオクチルメチルアンモニウムイオン15g、N-メチル-2-ピロリドンWAKO製285gを加え、アズワン製超音波洗浄機USDを用いて40KHzの振動数を5時間加えた。また同時にディスパにより1000~1500rpmの回転数で3時間撹拌し、STNを5重量含むN-メチル-2-ピロリドン溶液を調製した。2ポリイミド溶液の調製300mLセパラブルフラスコに、窒素気流下、4,4’-ヘキサフルオロイソプロピリデンジフタル酸無水物Aldrich製、商品名6FDA4.28g9.6mmol、3,3’,4,4’-ビフェニルテトラカルボン酸二無水物三菱化学製、商品名BPDA4.25g14.4mmol、イソホロンジアミンIPDAWAKO製、cis-、trans-混合物4.09g24.0mmol、m-クレゾールWAKO製88gを加え、系内の温度を80~90°Cまで上昇させ、2時間攪拌した。その後、系内の温度を上げ、4時間還流を行うことにより、ポリイミドB6F4-Iを含む溶液を調製した。室温まで放冷した後に、メタノール2Lに再沈殿を行い、沈殿物をろ過、回収し、80°Cで24時間減圧乾燥を行った。3合成スメクタイトSTN含有ポリイミド溶液の調製上記1STN溶液と2ポリイミド溶液とN-メチル-2-ピロリドンWAKO製を混合し、100°Cで1時間撹拌して、STN含有ポリイミド溶液を調製した。4ポリイミド樹脂組成物及びポリイミド系複合フィルムの製造上記3で調製したSTN含有ポリイミド溶液を、シリコンウエハー上にアプリケーターを用いて塗布し、80°Cで30分間、オーブン中で乾燥した。その後、半乾燥のポリイミドのフィルムをシリコンウエハーから剥離し、アルミ製の枠に固定して、室温でオーブン内を窒素置換した後約2時間を要する、オーブンを300°Cに昇温し昇温時間約30分、その後約30分保持して本乾燥させた。得られたポリイミド系複合フィルムの物性を表1に示す。なお、表1中のSTNの含有量は、ポリイミド100重量部に対するSTNの含有量を示す。[実施例2~3]表1に示す配合量に変更したこと以外は、実施例1と同様にしてポリイミド樹脂組成物及びポリイミド系複合フィルムを得た。得られたポリイミド系複合フィルムの物性を表1に示す。[比較例1]STN溶液を用いなかったこと以外は実施例1と同様の方法により、層状珪酸塩を含まないポリイミド樹脂組成物及びポリイミドフィルムを得た。得られたポリイミドフィルムの物性を表1に示す。[実施例4]1ポリイミド溶液の調製300mLセパラブルフラスコに、窒素気流下、4,4’-ヘキサフルオロイソプロピリデンジフタル酸無水物Aldrich製、商品名6FDA10.66g24.0mmol、イソホロンジアミンIPDAWAKO製、cis-、trans-混合物4.09g24.0mmol、m-クレゾールWAKO製88gを加え、系内の温度を80~90°Cまで上昇させ、2時間攪拌した。その後、系内の温度を上げ、4時間還流を行うことにより、ポリイミドF10-Iを含む溶液を調製した。室温まで放冷した後に、メタノール2Lに再沈殿を行い、沈殿物をろ過、回収し、80°Cで24時間減圧乾燥を行った。2ポリイミド樹脂組成物及びポリイミド系複合フィルムの製造ポリイミドとしてB6F4-Iの代わりにF10-Iを用いたこと以外は、実施例1と同様の方法により、ポリイミド樹脂組成物及びポリイミド系複合フィルムを得た。得られたポリイミド系複合フィルムの物性を表1に示す。[実施例5]1ポリイミド溶液の調製300mLセパラブルフラスコに、窒素気流下、4,4’-オキシジフタル酸無水物ODPA東京化成工業株式会社製7.45g24.0mmol、イソホロンジアミンIPDAWAKO製4.09g24.0mmol、m-クレゾールWAKO製、cis-、trans-混合物70gを加え、系内の温度を80~90°Cまで上昇させ、2時間攪拌した。その後、系内の温度を上げ、4時間還流を行うことにより、ポリイミドO10-Iを含む溶液を調製した。室温まで放冷した後に、メタノール2Lに再沈殿を行い、沈殿物をろ過、回収し、80°Cで24時間減圧乾燥を行った。2ポリイミド樹脂組成物及びポリイミド系複合フィルムの製造ポリイミドとしてB6F4-Iの代わりにO10-Iを用いたこと以外は、実施例1と同様の方法により、ポリイミド樹脂組成物及びポリイミド系複合フィルムを得た。得られたポリイミド系複合フィルムの物性を表1に示す。[比較例2]1ポリイミド溶液の調製300mLセパラブルフラスコに、窒素気流下、4,4’-ヘキサフルオロイソプロピリデンジフタル酸無水物Aldrich製、商品名6FDA4.28g9.6mmol、3,3’,4,4’-ビフェニルテトラカルボン酸二無水物三菱化学製、商品名BPDA4.25g14.4mmol、4,4’-メチレンビス2-メチルシクロヘキシルアミンMBMCHA東京化成工業株式会社製、異性体混合物5.42g22.7mmol、m-クレゾールWAKO製125gを加え、系内の温度を80~90°Cまで上昇させ、2時間攪拌した。その後、系内の温度を上げ、4時間還流を行うことにより、ポリイミドB6F4-Mを含む溶液を調製した。室温まで放冷した後に、メタノール2Lに再沈殿を行い、沈殿物をろ過、回収し、80°Cで24時間減圧乾燥を行った。2ポリイミド樹脂組成物及びポリイミド系複合フィルムの製造ポリイミドとしてB6F4-Iの代わりにB6F4-Mを用いたこと以外は、実施例1と同様の方法により、ポリイミド樹脂組成物及びポリイミド系複合フィルムを得た。得られたポリイミド系複合フィルムの物性を表1に示す。表1の結果から、特定のポリイミド及び有機化層状珪酸塩を含む本実施形態のポリイミド樹脂組成物は、無色透明性及び寸法安定性のバランスに優れていることが分かる。"